(57)【特許請求の範囲】
【請求項１】
カーボンナノチューブの表面に水素ガスを吸着可能な錯体が複数個析出した錯体結合カーボンナノチューブが複数個集合して形成される集合体からなる水素吸着材の製造方法であって、
前記カーボンナノチューブ、硝酸亜鉛四水和物及び２，６−ナフタレンジカルボン酸を含有するＮ，Ｎ’−ジエチルフォルムアミドを第１溶媒として調製する工程と、
前記第１溶媒中で前記硝酸亜鉛四水和物と前記２，６−ナフタレンジカルボン酸とを反応させて錯体として前記カーボンナノチューブの表面に析出させ、錯体結合カーボンナノチューブを形成する工程と、
前記錯体結合カーボンナノチューブと前記第１溶媒とを分離する工程と、
分離した前記錯体結合カーボンナノチューブを含有するＮ，Ｎ’−ジエチルフォルムアミドを第２溶媒として調製する工程と、
前記錯体結合カーボンナノチューブを前記第２溶媒中で撹拌し、前記錯体結合カーボンナノチューブが複数個集合した集合体を得る工程と、
前記集合体と前記第２溶媒とを分離する工程と、
を有することを特徴とする水素吸着材の製造方法。
【発明の詳細な説明】
【技術分野】
【０００１】
本発明は、水素ガスを吸着するための水素吸着材の製造方法に関する。
【背景技術】
【０００２】
近年における環境保護への関心の高まりから、燃料電池を搭載した燃料電池車が着目されている。燃料電池車は燃料電池を走行駆動源とするので、ガソリンや軽油を燃焼させる必要がなく、従って、炭化水素ガスやＮＯｘ、ＳＯｘ等を排出することがないからである。
【０００３】
燃料電池を運転するに際しては、燃料ガス、例えば、水素ガスを供給する必要がある。このため、燃料電池には水素貯蔵タンクが付設される。この水素貯蔵タンクにおける水素貯蔵量が多いほど燃料電池の運転時間を長期化することができるので、容器内に水素吸着材を収容して水素貯蔵タンクを構成することが種々検討されている。この場合、水素吸着材が水素を吸着保持するので、水素吸着材が収容されていない場合に比して多くの水素を貯留することができるからである。
【０００４】
この種の水素吸着材として、近時、金属−有機骨格構造体が特に着目されている（例えば、特許文献１参照）。金属−有機骨格構造体は、金属原子又は金属イオンを有機分子又は有機イオンが囲繞するように配位結合した錯体の１種であり、ゲスト分子が存在しない場合であっても安定な多孔性骨格構造を維持する。水素ガスは、この多孔性骨格構造内に吸着される。
【０００５】
金属−有機骨格構造体は、特許文献２に記載されるように、その粉末を基材に接触させ、例えば、ペレットに圧縮成形されて水素吸着材として供される。
【０００６】
【特許文献１】米国特許出願公開第２００３／０１４８１６５号明細書
【特許文献２】米国特許出願公開第２００３／０２２２０２３号明細書
【発明の開示】
【発明が解決しようとする課題】
【０００７】
上記したように、金属−有機骨格構造体は多孔性骨格構造を有する。このため、その粉末に対して過度に大きな成形圧を付与して圧縮成形を行うと、該多孔性骨格構造が圧潰されることがある。このような事態が生じると、水素ガスを吸着保持することが困難となる。換言すれば、水素ガス吸着量が低下する。
【０００８】
しかも、特許文献２記載の従来技術では、水素ガスの吸着作用に何ら寄与しないバインダや増粘剤を多量に添加するようにしている。このため、ペレットの体積を大きくしても、水素ガスの吸着可能量を大きくすることは容易ではない。
【０００９】
このように、従来技術においては、単位体積当たりの水素ガス吸着量が大きな水素吸着材を得ることが容易ではないという不具合が顕在化している。
【００１０】
本発明は上記した問題を解決するためになされたもので、単位体積当たりの水素ガス吸着量が大きく、しかも、体積が大きな水素吸着材の製造方法を提供することを目的とする。
【課題を解決するための手段】
【００１１】
前記の目的を達成するために、本発明に係る水素吸着材は、基材と、前記基材の表面に析出して水素ガスを吸着可能な複数個の錯体とを具備する錯体結合基材が形成されていることを特徴とする。
【００１２】
この錯体結合基材においては、複数個の錯体の粒子が基材に結合することで大粒径化する。このため、体積が大なる錯体の結合体ないし集合体、すなわち、水素吸着材を、圧縮成形工程を経ることなく作製することができる。従って、水素ガスを吸着するための吸着サイトが圧潰されることがない。しかも、本発明においては、基材がバインダとしても機能するので、バインダを別途添加する必要は特にない。従って、水素ガス吸着能に寄与しないバインダ等を多量に使用する必要がない。
【００１３】
以上のような理由から、単位体積当たりの水素ガス吸着能に優れた水素吸着材を構成することができる。
【００１４】
基材の好適な例としては、分子同士が直線状に結合して形成された線状分子を有する物質を挙げることができる。この場合、錯体結合基材同士を絡み合わせないし結合させることにより、体積が一層大きな水素吸着材とすることも可能である。
【００１５】
基材の別の好適な例としては、高分子又は炭素材のいずれかからなるシート材を挙げることができる。この場合、水素吸着材を任意の形状に変形することができるという利点がある。
【００１６】
また、本発明は、基材の表面に水素ガスを吸着可能な錯体が複数個析出した錯体結合基材を有する水素吸着材の製造方法であって、
前記基材、金属塩及び有機化合物を含有する溶媒を調製する工程と、
前記溶媒中で前記金属塩と前記有機化合物とを反応させて錯体として前記基材の表面に析出させ、錯体結合基材を形成する工程と、
前記錯体結合基材と前記溶媒とを分離する工程と、
を有することを特徴とする。
【００１７】
このような過程を経ることにより、圧縮成形工程を経ることなく、且つバインダ等を多量に添加することなく、大粒径化した水素吸着材を容易に作製することができる。従って、得られた水素吸着材においては、単位体積当たりの水素ガス吸着量が大きくなる。
【００１８】
上記したように、基材としては、分子同士が直線状に結合して形成された線状分子を有する物質を使用することができる。この場合、前記錯体結合基材を溶媒中で撹拌することが好ましい。これにより錯体結合基材同士が絡み合うので、大粒径化が容易となる。
【００１９】
溶媒は、錯体を析出させる際に使用した溶媒であってもよいし、別の溶媒であってもよい。
【００２０】
又は、高分子又は炭素材のいずれかからなるシート材を基材として使用するようにしてもよい。
【発明の効果】
【００２１】
本発明によれば、基材の表面に錯体の粒子を複数個析出させるようにしているので、前記粒子の大粒径化が容易となり、結局、圧縮成形工程を経ることなく大体積の水素吸着材を作製することができる。また、本発明においては、バインダ等を多量に使用する必要も特にないので、水素ガス吸着作用を営む錯体の相対的な割合を著しく大きくすることができる。
【００２２】
すなわち、単位体積当たりの水素ガス吸着量が大きな水素吸着材を得ることができるという効果が達成される。
【発明を実施するための最良の形態】
【００２３】
以下、本発明に係る水素吸着材及びその製造方法につき好適な実施の形態を挙げ、添付の図面を参照して詳細に説明する。
【００２４】
図１は、本実施の形態に係る水素吸着材を構成する錯体結合基材１０の構造を模式的に示した概略構造説明図である。この錯体結合基材１０においては、線状分子からなる基材１２の表面に錯体の粒子１４が複数個析出している。換言すれば、粒子１４は、基材１２の表面に結合している。
【００２５】
基材１２の材質である線状分子は、分子同士が線状に結合して延在する物質からなる。この種の物質の好適な例としては線状高分子が挙げられ、より具体的には、ポリエチレン、塩化ビニル、ポリテトラフルオロエチレン、熱可塑性エラストマー等が例示される。又は、カーボンナノチューブや気相成長炭素繊維等であってもよい。
【００２６】
この場合、粒子１４を構成する錯体は、金属原子又は金属イオンを有機分子又は有機イオンが囲繞して配位結合した金属−有機骨格構造体からなる。この種の金属−有機骨格構造体の好適な例としては、［Ｍ2（４，４’−ビピリジン）3（ＮＯ3）4］（ただし、ＭはＣｏ、Ｎｉ、Ｚｎのいずれか）、［Ｍ2（１，４−ベンゼンジカルボキシレートアニオン）2］（ただし、ＭはＣｕ、Ｚｎのいずれか）、［Ｆｅ2（トランス−４，４’−アゾピリジン）4（ＮＣＳ）4］等が挙げられる。
【００２７】
又は、その一般式がＭ4Ｏ（芳香族ジカルボキシレートアニオン）3で表されるものであってもよい。Ｍの好適な例としては、Ｚｎ、Ｍｇ、Ｓｃ、Ｔｉ、Ｖ、Ｃｒ、Ｍｎ、Ｆｅ、Ｃｏ、Ｎｉ、Ｃｕ、Ａｌ、Ｒｕ、Ｒｈ、Ｐｄ、Ａｇ、Ｐｔが挙げられる。また、芳香族ジカルボキシレートアニオンに代え、芳香族ジカルボキシレートアニオンの芳香環中に存在するＨの少なくとも１つが官能基に置換された芳香族ジカルボキシレートアニオン誘導体で構成されたものであってもよい。
【００２８】
芳香族ジカルボキシレートアニオン又はその誘導体の好適な例としては、１，４−ベンゼンジカルボキシレートアニオン、２−ブロモ−１，４−ベンゼンジカルボキシレートアニオン、２−アミノ−１，４−ベンゼンジカルボキシレートアニオン、２，５−プロピル−１，４−ベンゼンジカルボキシレートアニオン、２，５−ペンチル−１，４−ベンゼンジカルボキシレートアニオン、シクロブテン−１，４−ベンゼンジカルボキシレートアニオン、１，４−ナフタレンジカルボキシレートアニオン、２，６−ナフタレンジカルボキシレートアニオン、４，４’−ビフェニルジカルボキシレートアニオン、４，５，９，１０−テトラヒドロピレン−２，７−ジカルボキシレートアニオン、ピレン−２，７−ジカルボキシレートアニオン、４，４”−テルフェニルジカルボキシレートアニオン等が挙げられる。各々の構造式は、下記の通りである。
【００２９】
【化１】
0004681449.tif 000002
【００３０】
【化２】
0004681449.tif 000003
【００３１】
【化３】
0004681449.tif 000004
【００３２】
【化４】
0004681449.tif 000005
【００３３】
【化５】
0004681449.tif 000006
【００３４】
【化６】
0004681449.tif 000007
【００３５】
【化７】
0004681449.tif 000008
【００３６】
【化８】
0004681449.tif 000009
【００３７】
【化９】
0004681449.tif 000010
【００３８】
【化１０】
0004681449.tif 000011
【００３９】
【化１１】
0004681449.tif 000012
【００４０】
【化１２】
0004681449.tif 000013
【００４１】
図２に、本実施の形態に係る水素吸着材２０の構造を模式的に示した概略構造説明図を示す。この図２から諒解されるように、水素吸着材２０は、複数個の錯体結合基材１０（図１参照）が互いに接触ないし結合することで構成される。すなわち、錯体結合基材１０同士は、いわゆる絡み合った状態でもよいし、別個の錯体結合基材１０、１０に析出した錯体（粒子１４）同士が物理的ないし化学的に結合することで連結した状態であってもよい。
【００４２】
すなわち、本実施の形態によれば、錯体結合基材１０同士を結合ないし集合させることで、体積が大なる水素吸着材２０を、圧縮成形を行うことなく形成することができる。この水素吸着材２０の基本構成単位である錯体結合基材１０においては、粒子１４を構成する錯体（金属−有機骨格構造体）の多孔性骨格構造が圧潰されていないため、優れた水素ガス吸着能を示す水素吸着材となる。
【００４３】
しかも、本実施の形態によれば、水素ガス吸着能の発現に寄与しないバインダ等を多量に用いることなく水素吸着材を作製することができる。このため、単位体積当たりの水素ガス吸着量が大きな水素吸着材とすることができる。
【００４４】
この水素吸着材２０は、以下のようにして作製することができる。先ず、基材１２として、ポリエチレン、塩化ビニル、ポリテトラフルオロエチレン、熱可塑性エラストマー、カーボンナノチューブ、気相成長炭素繊維等の線状分子と、錯体（金属−有機骨格構造体）を形成するための金属イオン源及び有機配位子源とを溶媒に添加する。
【００４５】
金属イオン源、有機配位子源としては、それぞれ、金属塩、有機化合物を選定すればよい。具体的な金属塩としては、例えば、Ｚｎ塩である硝酸亜鉛四水和物：Ｚｎ（ＮＯ3）2・４Ｈ2Ｏが挙げられ、一方、有機化合物の具体例としては、２，６−ナフタレンジカルボン酸が挙げられる。
【００４６】
また、溶媒としては、金属塩及び有機化合物の双方を溶解可能な液体が選定される。好適な例としては、Ｎ，Ｎ’−ジエチルフォルムアミド、ジメチルフォルムアミド、Ｎ−メチルピロリドンが挙げられる。金属塩及び有機化合物の双方が溶媒に溶解されることに伴って、図３に示すように、金属イオンＭ+と有機配位子Ｌ-が遊離し、この状態で基材１２（線状分子）の周囲を囲繞するように存在する。
【００４７】
その後、金属イオンＭ+と有機配位子Ｌ-との反応が進行し、図４に示すように、基材１２の表面から錯体の粒子１４が析出し始める。析出を進行させることにより、錯体結合基材１０が得られる。析出の進行に伴い、粒子１４、１４同士が互いに結合して粒成長を起こし、その結果、大粒子となることもある。
【００４８】
ここで、反応時間は、温度によって設定すればよい。すなわち、室温であれば数日〜数週間放置し、８５〜１０５℃であれば２０〜７２時間とすればよい。勿論、室温で数日間放置した後、８５〜１０５℃で数時間〜数十時間保持するようにしてもよい。いずれの場合においても、加熱する際には密閉ベッセルを使用することが好ましい。
【００４９】
このようにして得られた錯体結合基材１０を濾過等によって溶媒から分離し、濾過残留物に含まれた溶媒を揮発除去して、水素吸着材とするようにしてもよいが、錯体結合基材１０を溶媒中で撹拌するようにしてもよい。この撹拌は、分離前に前記溶媒を撹拌するか、又は、前記溶媒から分離された後の錯体結合基材１０が添加された別の溶媒を撹拌することで実施することができる。
【００５０】
この撹拌により、錯体結合基材１０、１０同士の絡み合いないし結合が容易に進行する。ここで、基材１２の表面に析出・成長した粒子１４の大きさは一様ではなく、このため、多数の粒子１４が結合した基材１２の表面には凹凸が形成された状態となっている。錯体結合基材１０、１０同士は、この凹凸の係合によって容易に絡み合う。
【００５１】
複数個の錯体結合基材１０同士が絡み合いないし結合した集合体を、濾過等によって溶媒から分離し、濾過残留物に含まれた溶媒を揮発除去すれば、その模式的な構造が図２に示される水素吸着材２０が得られるに至る。
【００５２】
上記から諒解されるように、本実施の形態では、水素吸着材２０を作製する際に圧縮成形工程を得ることがない。従って、錯体結合基材１０を構成する金属−有機骨格構造体の多孔性骨格構造が圧潰されることがない。しかも、バインダ等を多量に添加する必要が特にないので、基材１２と粒子１４のみで水素吸着材を構成することもできる。
【００５３】
ここで、粒子１４は、基材１２の略全表面を被覆するように析出・成長する。従って、水素吸着材２０中の基材１２の割合は、粒子１４が占める割合に比して著しく小さい。換言すれば、水素吸着材２０の大部分は水素ガスの吸着作用を営む粒子１４であり、基材１２の割合は極僅かであるので、基材１２が存在することによって水素吸着材２０の単位体積当たりの水素ガス吸着量が過度に小さくなることはない。
【００５４】
以上のような理由から、水素ガス吸着能に優れた水素吸着材２０を得ることができる。
【００５５】
さらに、錯体の粒子１４が基材１２の表面に存在する核を起点に析出しているので、粒子１４と基材１２との結合力が大きい。従って、錯体結合基材１０は、機械的に安定である。
【００５６】
なお、上記した実施の形態では、基材１２の材質として線状分子を選定しているが、高分子又は炭素材からなるシート材であってもよい。高分子の好適な例としては、ポリエチレン、塩化ビニル、ポリテトラフルオロエチレン、熱可塑性エラストマー等が挙げられる。また、炭素材からなるシート材の具体例としては、カーボンペーパー、カーボンマット、カーボン不織布、カーボン織物が挙げられる。
【００５７】
シート材を基材として用いた場合、シート状の水素吸着材が得られる。このような水素吸着材は、例えば、該水素吸着材をロール状に巻回して円筒形状容器に収容したり、容器の内側形状に合致するように裁断した後に該容器内に収容したりする等、容器の形状に合わせて容易に変形させることができるという利点がある。従って、粉末状の金属−有機骨格構造体を容器に収容する場合に比して、収容が著しく容易となる。
【実施例１】
【００５８】
純度９０％以上の単層カーボンナノチューブ１ｍｇを、１０００ｍｌのＮ，Ｎ’−ジエチルフォルムアミド（ＤＥＦ）に添加した。この添加溶液に対し真空引きを行って脱泡することでカーボンナノチューブから空気を離脱させるとともに、該カーボンナノチューブの間隙にＤＥＦを浸入させた。なお、この操作を行う間、超音波振動、及びスターラを用いての撹拌によって、カーボンナノチューブをＤＥＦ全体に分散させた。
【００５９】
真空引きが施された上記の添加溶液に対し、１．２ｇの２，６−ナフタレンジカルボン酸と、１１ｇのＺｎ（ＮＯ3）2・４Ｈ2Ｏとを添加して溶解した。この溶液を密閉容器に封入した後、９５℃で２０時間保持した。これにより、前記カーボンナノチューブの表面にＺｎ4Ｏ（２，６−ナフタレンジカルボキシレートアニオン）3・（ＤＥＦ）6の粒子が析出した錯体結合基材を得た。
【００６０】
そして、密閉容器を室温と平衡温度になるまで静置し、濾過操作して前記錯体結合基材をＤＥＦから分離した。濾過残留物を別のＤＥＦに添加した後、このＤＥＦを撹拌した。この撹拌により錯体結合基材同士が集合して大粒径化し、錯体結合基材のバルク体が得られた。
【００６１】
このバルク体をクロロホルム（ＣＨＣｌ3）中に２４時間浸漬し、Ｚｎ4Ｏ（２，６−ナフタレンジカルボキシレートアニオン）3・（ＤＥＦ）6のゲスト分子であるＤＥＦをＣＨＣｌ3に置換した。
【００６２】
その後、濾過操作によってバルク体とクロロホルムとを分離し、濾過残留物を室温で１２時間放置してクロロホルムを揮発除去した。これにより、単層カーボンナノチューブの表面にＺｎ4Ｏ（２，６−ナフタレンジカルボキシレートアニオン）3が析出した錯体結合基材のバルク体が生成した。
【００６３】
以上の操作を繰り返し行い、５０ｇの前記バルク体を得た。これを実施例１とする。
【００６４】
このバルク体につき電子顕微鏡及び画像処理法によって平均粒径を求めたところ、５００μｍであった。また、７７Ｋにおける窒素吸着量から比表面積を測定したところ、１４５５ｍ2／ｇであった。
【実施例２】
【００６５】
１０００ｍｌのＤＥＦを貯留した容器内に、５０ｍｍ×５０ｍｍ×厚さ０．３ｍｍのカーボンペーパーを位置決め固定した。この状態で真空引きを行い、前記カーボンペーパーから空気を離脱させるとともに、該カーボンペーパーの間隙にＤＥＦを浸入させた。
【００６６】
真空引きが施された前記ＤＥＦに対し、カーボンペーパーが浸漬された状態のまま、１．２ｇの２，６−ナフタレンジカルボン酸と１１ｇのＺｎ（ＮＯ3）2・４Ｈ2Ｏとを添加して溶解した。この溶液を密閉容器に封入した後、９５℃で２０時間保持した。これにより、前記カーボンペーパーの表面にＺｎ4Ｏ（２，６−ナフタレンジカルボキシレートアニオン）3・（ＤＥＦ）6の粒子が析出した錯体結合基材を得た。
【００６７】
そして、密閉容器を室温と平衡温度になるまで静置し、濾過操作して前記錯体結合基材をＤＥＦから分離した。濾過残留物を別のＤＥＦに添加した後、このＤＥＦを撹拌することで洗浄した。
【００６８】
濾過残留物、すなわち、錯体結合基材を別のＤＥＦに添加し、さらに、このＤＥＦに対して、１．２ｇの２，６−ナフタレンジカルボン酸と１１ｇのＺｎ（ＮＯ3）2・４Ｈ2Ｏを添加して溶解した。この溶液を密閉容器に封入した後、９５℃で２０時間保持した。
【００６９】
その後、密閉容器を室温と平衡温度になるまで静置し、濾過操作して前記錯体結合基材をＤＥＦから分離した。濾過残留物を別のＤＥＦに添加した後、このＤＥＦを撹拌した。
【００７０】
以上の操作を繰り返し、カーボンペーパーの表面にＺｎ4Ｏ（２，６−ナフタレンジカルボキシレートアニオン）3・（ＤＥＦ）6の粒子を密に析出させた。そして、この錯体結合基材をクロロホルム（ＣＨＣｌ3）中に２４時間浸漬し、Ｚｎ4Ｏ（２，６−ナフタレンジカルボキシレートアニオン）3・（ＤＥＦ）6のゲスト分子であるＤＥＦをＣＨＣｌ3に置換した。
【００７１】
錯体結合基材をクロロホルムから取り出すことで両者を分離し、錯体結合基材を室温で１２時間放置してクロロホルムを揮発除去した。これにより、カーボンペーパーの表面に５０ｇのＺｎ4Ｏ（２，６−ナフタレンジカルボキシレートアニオン）3が析出した錯体結合基材を得た。これを実施例２とする。
【００７２】
このシート状錯体結合基材バルク体につき実施例１と同様にして比表面積を求めたところ、１４３０ｍ2／ｇであった。
【００７３】
比較のため、粉末状のＺｎ4Ｏ（２，６−ナフタレンジカルボキシレートアニオン）3を合成した。すなわち、１．２ｇの２，６−ナフタレンジカルボン酸と、１１ｇのＺｎ（ＮＯ3）2・４Ｈ2Ｏとを、１０００ｍｌのＤＥＦに溶解した。この溶液を密閉容器に封入した後、９５℃で２０時間保持した。これにより、Ｚｎ4Ｏ（２，６−ナフタレンジカルボキシレートアニオン）3・（ＤＥＦ）6の粒子をＤＥＦ中に析出させた。
【００７４】
その後、密閉容器を室温（２５℃）と平衡温度になるまで静置し、濾過操作して前記粒子をＤＥＦから分離した。濾過残留物をＤＥＦで洗浄し、前記粒子の凝集体を得た。
【００７５】
この凝集体を室温でクロロホルム（ＣＨＣｌ3）中に２４時間浸漬し、Ｚｎ4Ｏ（２，６−ナフタレンジカルボキシレートアニオン）3・（ＤＥＦ）6のゲスト分子であるＤＥＦをＣＨＣｌ3に置換した。さらに、室温で１２時間放置してクロロホルムを揮発除去し、Ｚｎ4Ｏ（２，６−ナフタレンジカルボキシレートアニオン）3とした。
【００７６】
以上の操作を個別に繰り返し行い、合計で５０ｇの粉末状Ｚｎ4Ｏ（２，６−ナフタレンジカルボキシレートアニオン）3を得た。この粉末状Ｚｎ4Ｏ（２，６−ナフタレンジカルボキシレートアニオン）3に対し、プレス成形機による圧縮成形を施してペレットとした。加圧力は３００ｋｇｆ／ｍ2とした。これを比較例とする。
【００７７】
比較例のＺｎ4Ｏ（２，６−ナフタレンジカルボキシレートアニオン）3につき、実施例と同様にして電子顕微鏡及び画像処理法によって平均粒径を求めた。その結果は２０μｍであり、実施例１の僅か１／２５であった。また、７７Ｋにおける窒素吸着量から比表面積を測定したところ、２０３ｍ2／ｇであり、実施例１、２の約１／７であった。
【００７８】
以上の結果から、基材の表面に錯体を析出・成長させることによって粒径、すなわち、体積が大なる錯体結合基材が得られること、また、そのようにして作製された錯体結合基材が優れた水素ガス吸着能を示すことが明らかである。
【図面の簡単な説明】
【００７９】
【図１】本実施の形態に係る水素吸着材を構成する錯体結合基材の構造を模式的に示す概略構造説明図である。
【図２】本実施の形態に係る水素吸着材の構造を模式的に示す概略構造説明図である。
【図３】基材の周囲に金属イオンと有機配位子が遊離して存在する状態を模式的に示す概略模式図である。
【図４】基材の表面に粒子が析出した状態を模式的に示す概略模式図である。
【符号の説明】
【００８０】
１０…錯体結合基材                      １２…基材
１４…粒子                              ２０…水素吸着材
【図１】
0004681449.tif 000014
【図２】
0004681449.tif 000015
【図３】
0004681449.tif 000016
【図４】
0004681449.tif 000017